МАТОВО-ЧЕРНАЯ ЧЕРЕПИЧНАЯ ГЛАЗУРЬ
LUSTRELESS BLACK TILE GLASE

Изобретение относится к промышленности строительных материалов и касается составов глазурей для нанесения на керамическую черепицу.
Известна матово-черная черепичная глазурь, содержащая, вес.ч.: глина 45; кварцевый песок 6,7; мел 2,5; свинцовый глет 40; окись железа 9,7; пиролюзит 7,5 [1]. Такая глазурь не является экологически безопасной, поскольку содержит токсичный компонент - свинцовый глет.
Задача изобретения состоит в получении экологически безопасной матово-черной черепичной глазури.
Технический результат достигается тем, что матово-черная черепичная глазурь, включающая глину, мел, окись железа, пиролюзит, дополнительно содержит пегматит при следующем соотношении компонентов, мас.%.: глина 10-15; мел 0,1-0,2; окись железа 3-7; пиролюзит 7-10; пегматит 70,8-76,8.
2
2
3
2
2
3
2
2
Для приготовления глазури могут быть использованы глины, характеризующиеся следующим химическим составом, мас.%: SiO 52,4-56,3; AlO 31,4-34,2; TiO 0,7-1,1; FeO 1,7-1,8; CaO 1,4-1,5; MgO 0,04-0,7; KO 2,5-2,9; NaO 0,6-0,9; п.п.п. 9,7-10,2.
2
2
3
2
3
Мел содержит, мас.%: SiO 2,28; AlO 0,63; FeO 0,27; CaO 54,45; п.п.п. 41,92.
2
2
3
2
3
2
2
Может быть использован пегматит, характеризующийся следующим химическим составом, мас.%: SiO 72,88; FeO0,17; AlO 15,1; CaO 0,87; MgO 0,18; KO 7,1; NaO 3,34; п.п.п. 0,36.
Глазурь получают следующим образом.
Подготавливают и дозируют компоненты, например, согласно любому выбранному составу:
1) глина 10; мел 0,2; окись железа 3; пиролюзит 10; пегматит 76,8;
2) глина 13; мел 0,1; окись железа 5; пиролюзит 8,5; пегматит 73,4;
3) глина 15; мел 0,2; окись железа 7; пиролюзит 7; пегматит 70,8.
Компоненты дозируют в требуемых количествах, по отдельности подвергают помолу по полного прохождения через сетку 008 и смешивают. Подготавливают глазурную суспензию с влажностью 45-57%. Суспензию наносят в виде тонкого слоя на поверхность отформованной и высушенной черепицы, подсушивают слой на воздухе и обжигают в интервале температур 1050-1250°С. При обжиге глазурь может не расплавляться в стекловидную жидкость, а только образовывать спекшийся слой, прочно удерживающийся на поверхности черепицы.
Черепичная глазурь образует экологически безопасное защитно-декоративное стекловидное покрытие, имеющее матово-черный цвет.
Источники информации
1. Гехт Г. Керамика / Пер. с нем. - Л.-М.: Главная редакция химической литературы, 1938. - С.177.